(57)【特許請求の範囲】
【請求項１】
リチウム化合物と、平均粒子径が０．１〜５０μｍ、Ａｌの含有量が０．５〜１０重量％であるＡｌ置換電解二酸化マンガンとを混合、焼成してなるスピネル構造のリチウムマンガン複合酸化物の製造方法。
【請求項２】
請求項１のリチウムマンガン複合酸化物の製造方法で得られたスピネル構造のリチウムマンガン複合酸化物を正極活物質として用いてなるリチウム二次電池。
【発明の詳細な説明】
【技術分野】
【０００１】
本発明はＡｌ置換電解二酸化マンガン及びとそれを用いたリチウムマンガン複合酸化物並びにそれを用いた電池正極材料に関するものである。
【０００２】
本発明のＡｌ置換二酸化マンガンは、リチウム化合物と混合焼成して電池正極材料を製造する場合に反応性に優れ、結晶性、放電サイクル特性に優れた電池正極材料を提供できるものである。
【背景技術】
【０００３】
これまでリチウムとマンガンを有効成分とする二次電池正極材料が種々検討されており、特にリチウムとマンガンに第三成分を含有する材料が広く検討されている。
【０００４】
この様な電池正極材料の製造方法としては、マンガン酸化物、リチウム化合物、異種元素の酸化物を混合、焼成する方法がよく知られている。（特許文献１，２参照）
マンガン以外の異種元素を含有する二次電池正極材料の製造においては、マンガンと他元素の均一混合性が電池性能に影響するため、混合性を向上する対策として、他元素として酸化物の融点が８００℃以下のＢ又はＶなどを添加する方法が提案されている（特許文献３参照）しかしこの様な融剤の使用では、融剤の残存が電池性能に悪影響を及ぼすという問題があり、融剤の除去が問題であった。また融剤を用いずに高温処理をして異種元素の混合性を高めようとした場合、結晶成長が進みすぎ、やはり電池性能が下がるという問題があった。
【０００５】
一方、異種元素を０．１５モル程度まで電解によってドープした電解二酸化マンガンが提案されている。（特許文献４）しかし、ドープ量が十分でない異種元素置換二酸化マンガンでは、それを用いた正極材料の電池では性能が十分でなく、ドープ量を多くすると均一に分散することは困難であった。
【０００６】
【特許文献１】特開２０００−３１１６８５
【特許文献２】特開２００２−５６８５０
【特許文献３】特開平１１−１７１５５１
【特許文献４】特表２００３−５３５０１３
【発明の開示】
【発明が解決しようとする課題】
【０００７】
従来、リチウムマンガン複合酸化物において、マンガン元素と異種元素を混合したものでは、例えばリチウムマンガン複合酸化物として二次電池の正極材料等に用いた場合、高性能を発揮することが困難であり、なおかつ安定に製造するためには煩雑な製法を採用することが必要であった。
【課題を解決するための手段】
【０００８】
本発明者らは、二次電池の性能を向上すべく異種元素のマンガン酸化物への均一分散について鋭意検討を重ねた結果、電解液にマンガンにＡｌを一定の範囲で十分に溶解させた硫酸水溶液の電解析出により、マンガン酸化物中のマンガンサイトにＡｌが均一に分散し、特に０．５重量％以上のＡｌを置換した電解二酸化マンガンは、電池の正極材料として優れ、特にリチウム化合物と混合、焼成することによって高性能な二次電池正極材料となることを見出し、本発明を完成するに至った。
【０００９】
以下、本発明を詳細に説明する。
【００１０】
本発明の二酸化マンガンはＡｌをＭｎ元素と置換してなる電解二酸化マンガンであり、なおかつＡｌの置換量が０．５〜１０重量％のものである。
【００１１】
Ａｌが０．５重量％より少ないと、Ａｌを添加した効果が十分に発現されず、該範囲より多いとマンガン元素の性能が損なわれる。Ａｌの含有量は１ｗｔ％以上５ｗｔ％以下であることが特に好ましい。
【００１２】
本発明のＡｌは、実質的にＭｎに対して均一に分布している。Ａｌの分布状態は、ＥＰＭＡ分析やＴＥＭ−ＥＤＳ分析などにより確認することができる。
【００１３】
本発明の二酸化マンガンは、ＭｎとＡｌを溶解させた硫酸水溶液からなる電解液に通電し、電極上にＡｌ置換電解二酸化マンガンを析出させることによって製造できる。
【００１４】
本発明では電解液中の硫酸濃度が１０ｇ／リットル以下に保たれていることが好ましい。該硫酸濃度は、電解液中に溶存するマンガンイオンをマスキングした後、アルカリ水溶液を使用して、酸塩基滴定により測定することができる。
【００１５】
該硫酸濃度が１０ｇ／リットルより大きいと、電解二酸化マンガン中の取り込まれるＡｌの量が少なくなり易い。該硫酸濃度は５ｇ／リットルがさらに好ましい。該硫酸濃度の調整方法としては、マンガン酸化物を添加し過剰な酸硫酸分を低減させる、或いはアルカリ水溶液を添加し調整することができる。前記マンガン酸化物としては、酸化マンガンが好適に例示でき、また、アルカリ水溶液としては、水酸化ナトリウム水溶液、水酸化カリウム水溶液、水酸化リチウム水溶液などが好適に例示できる。
【００１６】
電解液中のマンガン濃度は２０〜６０ｇ／ｌが好ましく、得られるＡｌ置換電解二酸化マンガンの組成均一性および生産性の面から３０〜５０ｇ／ｌであることが更に好ましい。
【００１７】
特に通電している間の電解液中のＡｌと硫酸の重量比が０．１以上に保たれていることが好ましい。
【００１８】
前記電解液中の温度が９０℃以上であるのが好ましい。
【００１９】
前記電解中の電流密度は０．３〜０．８Ａ／ｄｍ２が生産性の面から好ましい。
【００２０】
陽極上に電析固着したＡｌ置換電解二酸化マンガンは、電極から剥離し、塊状物として得る。得られた塊状物は、適時、洗浄、粉砕、分級してＡｌ置換電解二酸化マンガン粉末として使用することができる。
【００２１】
このようにして得られるＡｌ置換電解二酸化マンガンは、一次電池用正極材料としてだけでなく、リチウム化合物と混合した後、焼成することにより、Ａｌ含有リチウムマンガン複合酸化物として用いることができる。特にスピネル構造の多元系リチウムマンガン複合酸化物（多元系とはマンガン以外に金属成分を含むものをさす）としては組成が均一であり、高性能なリチウム二次電池用正極材料となる。
【００２２】
本発明のＡｌ含有リチウムマンガン複合酸化物を製造するためには、本発明のＡｌ置換電解二酸化マンガンの平均粒子径が０．１〜５０μｍであることが好ましい。
【００２３】
混合、焼成するリチウム化合物としては特に限定はないが、炭酸塩、硝酸塩、塩化物塩、水酸化物、酸化物等が例示され、特にＢＥＴ比表面積が１ｍ２／ｇ以上である炭酸リチウムを用いることが好ましい。
【００２４】
本発明で、Ａｌ置換電解二酸化マンガンとリチウム化合物を混合する方法は、均一にすることができれば、通常の方法のいかなる方法も採用でき、ロータリーキルン等のように混合しながら焼成することも可能である。
【００２５】
本発明のＡｌ置換電解二酸化マンガンは、Ａｌが既に均一に分散しているため、焼成温度は５００℃〜１０００℃の範囲で可能である。焼成温度が５００℃よりより低いと反応が不十分となり、一方焼成温度が１０００℃より高いと酸素欠陥、結晶成長が生じやすく、正極材料としての性能が低下する。また、前記５００℃〜１０００℃の焼成の後に、８５０℃以下の温度で再度焼成をしてもよい。
【００２６】
焼成中の雰囲気は、酸素共存下で行うのが好ましく、大気中であることがより好ましい。
【００２７】
本発明のＡｌ置換電解二酸化マンガンでは、組成の均一性を得るために原料を微粉砕したり、溶融剤としてホウ素化合物を添加したりする必要がなく、高性能な正極材料を極めて簡略な製造プロセスで製造することが可能である。
【００２８】
製造したＡｌ含有リチウムマンガン複合酸化物は適時、粉砕、分級を行うのが好ましい。
【００２９】
本発明のＡｌ含有リチウムマンガン複合酸化物は、特に以下の一般式で表されるスピネル構造であることが好ましい。
【００３０】
Ｌｉ１＋ｘＭｅｙＭｎ２−ｘ−ｙＯ４
（０＜ｘ≦０．３３，０＜ｙ≦１．０，ＭｅはＡｌを含むＬｉ及びＭｎ以外の異種元素）
特にｘ，ｙの値がそれぞれ、０．０５≦ｘ≦０．１５，０．０５≦ｙ≦０．１５であることが好ましい。
【００３１】
本発明のＡｌ置換電解二酸化マンガンとリチウム化合物を混合、焼成して得られた正極材料は、リチウム二次電池として用いた場合特に高性能である。
【００３２】
本発明のリチウム二次電池では、用いる負極活物質として金属リチウム並びにリチウムまたはリチウムイオンを吸蔵放出可能な物質を用いることができる。例えば、金属リチウム、リチウム／アルミニウム合金、リチウム／スズ合金、リチウム／鉛合金および電気化学的にリチウムイオンをドープ脱ドープする炭素系材料が例示され、電気化学的にリチウムイオンをドープ脱ドープする炭素系材料が安全性および電池の特性の面から特に好適である。
【００３３】
本発明のリチウム二次電池で用いる電解質としては、特に制限はないが、例えば、カーボネート類、スルホラン類、ラクトン類、エーテル類等の有機溶媒中にリチウム塩を溶解したものや、リチウムイオン導電性の固体電解質を用いることができる。
【００３４】
以下実施例を示して、本発明を具体的に説明する。
【発明の効果】
【００３５】
本発明のＡｌ置換電解二酸化マンガンは、Ａｌがマンガンと均一に置換しているため、融剤等を用いることなくリチウム化合物と混合、焼成した際に反応性に富み、得られるリチウムマンガン複合酸化物は電池（特に二次電池）の正極材料としてサイクル特性に優れる。
【実施例】
【００３６】
（１）Ａｌ置換電解二酸化マンガンの合成
実施例１
内容積１．６リットルの電解槽に、陽極としてチタン板（有効面積５０×１００ｍｍ）と、陰極としてグラファイト板を懸垂せしめ、陽極−陰極間に直流電流を印加することにより、Ａｌ置換電解二酸化マンガンを製造した。
【００３７】
電解液には硫酸マンガン、酸化マンガン及び硫酸アルミニウムを用いて、マンガン濃度５０ｇ／リットル、アルミニウム濃度２．５ｇ／リットル及び硫酸濃度１０ｇ／リットルなるように調整し、電解中の槽内組成が一定に保たれるように、硫酸マンガン溶液、硫酸アルミニウム及び酸化マンガンを添加しながら、温度を９６℃、電流密度０．５Ａ／ｄｍ２で電解を行い、Ａｌ置換電解二酸化マンガンを電着させた。
【００３８】
電解後、電着したＡｌ置換電解二酸化マンガンを純水にて洗浄後、打撃により剥離し、得られた塊状物を粉砕し、洗浄、中和、乾燥して電解二酸化マンガン粉末を得た。
【００３９】
実施例２〜１４
実施例１と同様の装置を用い、電解液中のマンガン濃度、アルミニウム濃度、硫酸濃度および電流密度をそれぞれ変更して、温度９６℃で電解を行い、電解二酸化マンガンを電着させた。結果を表１に示す。
【００４０】
生成したＡｌ置換電解二酸化マンガンをＴＥＭ−ＥＤＳ分析を行った結果、ＭｎとＡｌが均一に分布していた。実施例１１のＴＥＭ−ＥＤＳ分析結果を図１に示す。
【００４１】
比較例１
電解液中にアルミニウムを含有しないように調整した以外は実施例１１と同様にした
比較例２
電解液中のマンガンイオン濃度２５ｇ／リットル、アルミニウムイオン濃度２．５ｇ／リットル及び硫酸濃度５０ｇ／リットルとなるように調整した以外は実施例１と同様にした生成物はアルミニウムを０．０９ｗｔ％含有する電解二酸化マンガンであった。
比較例３
電解液中のマンガンイオン濃度５０ｇ／リットル、アルミニウムイオン濃度２．５ｇ／リットル及び硫酸濃度７０ｇ／リットルとなるように調整した以外は実施例１と同様にした。生成物はアルミニウムを０．０４ｗｔ％含有する電解二酸化マンガンであった。
比較例４
電解液中のマンガンイオン濃度５０ｇ／リットル、アルミニウムイオン濃度２．５ｇ／リットル及び硫酸濃度４０ｇ／リットルとなるように調整した以外は実施例１と同様にした。生成物はアルミニウムを０．０９ｗｔ％含有する電解二酸化マンガンであった。
【００４２】
【表１】
0005734541.tif 000002
（２）Ａｌ含有リチウムマンガン複合酸化物の合成
実施例１５
実施例１１のＡｌ置換電解二酸化マンガンと炭酸リチウム粉末を、Ｌｉ／（Ａｌ＋Ｍｎ）原子比が１．１／１．９となるように秤量し、乳鉢でよく混合した後、高純度アルミナ製の容器に入れ、大気雰囲気中、８５０℃で１２時間焼成した。焼成後、生成物を水洗し乾燥した。
【００４３】
生成物は組成がＬｉ１．０５Ａｌ０．１Ｍｎ１．８５Ｏ４であった。
【００４４】
粉末Ｘ線回折像のピークはシャープであり、解析の結果、ＪＣＰＤＳカード３５‐７８２（ＬｉＭｎ２Ｏ４）と同様のパターンで、立方晶に帰属され、その格子定数は８．２０オングストロームであった。この結果より、実施例１１で得られたＡｌ置換電解二酸化マンガンは均一組成であり、リチウムとの反応性が良好であり、実施例１５で得られたリチウムマンガン複合酸化物は均一組成となることがわかる。粉末Ｘ線回折像を図２に示す。
【００４５】
比較例５
比較例１の電解二酸化マンガン、水酸化アルミニウム粉末および炭酸リチウム粉末を、Ｌｉ／（Ａｌ＋Ｍｎ）原子比が１．１／１．９、Ａｌ／（Ｌｉ＋Ａｌ＋Ｍｎ）原子比が０．１／２．９となるように秤量し、乳鉢でよく混合した後、高純度アルミナ製の容器に入れ、大気雰囲気中、８５０℃で１２時間焼成した。焼成後、生成物を水洗し乾燥した。
【００４６】
生成物は組成がＬｉ１．０４Ａｌ０．１Ｍｎ１．８５Ｏ４であった。
粉末Ｘ線回折像のピークは高角度でブロードであり、解析の結果、ＪＣＰＤＳカード３５‐７８２（ＬｉＭｎ２Ｏ４）と同様のパターンで、立方晶に帰属され、その格子定数は８．２０オングストロームであった。この結果より、このような固相混合法では、組成の均一性を得難いことがわかった。粉末Ｘ線回折像を図２に示す。
（３）リチウム二次電池用正極材料評価
実施例１５および比較例５で得られた正極材料を、導電剤のポリテトラフルオロエチレンとアセチレンブラックとの混合物（商品名：ＴＡＢ−２）と重量比で２：１の割合で混合し、１ｔｏｎ／ｃｍ２の圧力でメッシュ（ＳＵＳ３１６製）上にペレット状に成型した後、１５０℃で減圧乾燥し電池用正極を作製した。得られた電池用正極と、金属リチウム箔（厚さ０．２ｍｍ）からなる負極、およびエチレンカーボネートとジエチルカーボネートとの混合溶媒に六フッ化リン酸リチウムを１ｍｏｌ／ｄｍ３の濃度で溶解した電解液を用いてＣＲ２０３２型コインセルを構成した。
【００４７】
作製した電池を、正極材料基準で３２ｍＡ／ｇの定電流、作動電圧４．５Ｖ〜３．５Ｖ、試験温度６０℃で充放電させた。
【００４８】
実施例１５および比較例５では組成がほぼ同じため、初回の放電容量は同量であるが、サイクル充放電を実施すると実施例１５では放電容量の低下が少なく、高性能な正極材料であることがわかる。結果を表２に示す。
【００４９】
【表２】
0005734541.tif 000003
【図面の簡単な説明】
【００５０】
【図１】本発明の実施例１１のＡｌ置換電解二酸化マンガンのＴＥＭ−ＥＤＳ分析による粒子形状及び元素分布。
【図２】実施例１５および比較例５のリチウムマンガン複合酸化物のＸ線結晶構造回折図。
【図１】
0005734541.tif 000004
【図２】
0005734541.tif 000005